ПРИМЕНЕНИЕ ДИТИОНИТА НАТРИЯ В ПРОЦЕССЕ ВАРКИ ЦЕЛЛЮЛОЗЫ

1. Способ получения целлюлозы из содержащего лигноцеллюлозу материала посредством сульфитной или сульфатной варки в присутствии соли дитионистой кислоты, отличающийся тем, что соль дитионистой кислоты используют в количестве от 0,1 до 4,0 мас.% в пересчете на количество содержащего лигноцеллюлозу материала после сушки в печи.
2. Способ по п. 1, причем соль дитионистой кислоты выбирают из группы, состоящей из: дитионита натрия, дитионита цинка, дитионита кальция.
3. Способ по п. 1, причем солью дитионистой кислоты является дитионит натрия.
4. Способ по п. 1, причем сульфитную варку осуществляют в температурном интервале от 100 до 160°С и сульфатную варку в температурном интервале от 160 до 185°С.
5. Способ по п. 1, причем содержащим лигноцеллюлозу материалом является древесина.
6. Способ по п. 1, причем способ осуществляют в периодическом режиме.
7. Способ по одному из пп. 1-6, причем при сульфитной варке соль дитионистой кислоты добавляют, как только смесь варочной кислоты с подлежащим варке содержащим лигноцеллюлозу материалом при нагревании достигнет температуры от 60 до 110°С, причем полученную после добавления дитионистой кислоты смесь выдерживают при температуре от 100 до 110°С в течение промежутка времени от 30 до 90 мин (стадии пропитки).
8. Способ по одному из пп. 1-6, причем при сульфатной варке соль дитионистой кислоты добавляют на стадии пропитки, основной стадии или конечной стадии варки.
9. Применение солей дитионистой кислоты для снижения концентрации веществ с неприятным запахом в способе получения целлюлозы из содержащего лигноцеллюлозу материала посредством сульфитной или сульфатной варки.